(57)【要約】      （修正有）【課題】従来の押出発泡装置を用いて製造でき、高発泡倍率かつ表面外観の良好なポリプロピレン系押出発泡成形体およびその製造方法を提供する。【解決手段】ポリプロピレン系樹脂と発泡材料とを含有する混合物を押出機内で溶融混練した後、ダイ１５０から押出発泡させた押出発泡体を、結晶化する前に金型成形して冷却固化し、所定の寸法のポリプロピレン系押出発泡成形体を得る。ポリプロピレン系樹脂は、以下のＡおよびＢを満たし、低圧領域に押出発泡した際、ダイ出口近傍でダイクリアランスが最小となる部位におけるダイ壁面の見かけの剪断速度が10ｓ-1以上1000ｓ-1以下であり、発泡倍率が３倍以上である。(Ａ)測定温度210℃、剪断速度1216ｓ-1の条件でのキャピラリーフローテストにおいて、バーグレー補正における圧力補正値が４MPa以上である。(Ｂ)メルトフローレート（MFR）が0.5g/10分以上である。【選択図】図１
2009241517.tif 000002
【特許請求の範囲】
【請求項１】
ポリプロピレン系樹脂と発泡材料とを含有する混合物を押出機内で溶融混練する溶融混練工程と、この溶融混練工程で溶融混練された組成物をダイから押出発泡させて押出発泡体を形成する押出発泡工程と、この押出発泡工程で形成された前記押出発泡体を金型成形して所定の形状のポリプロピレン系押出発泡成形体を製造する型成形工程とを、実施するポリプロピレン系押出発泡成形体の製造方法であって、
前記ポリプロピレン系樹脂は、（Ａ）測定温度２１０℃、剪断速度１２１６ｓ-1の条件でのキャピラリーフローテストにおいて、バーグレー補正における圧力補正値が４ＭＰａ以上、および（Ｂ）メルトフローレート（ＭＦＲ）が０．５ｇ／１０分以上であり、
前記溶融混練工程では、前記押出発泡成形体の発泡倍率が３倍以上となる条件で、前記ポリプロピレン系樹脂に前記発泡材料を含有させ、
前記型成形工程では、少なくとも内部が結晶化する前の前記押出発泡体を前記金型により成形して冷却させて固化させた後に脱型し前記ポリプロピレン系押出発泡成形体を製造する
ことを特徴としたポリプロピレン系押出発泡成形体の製造方法。
【請求項２】
請求項１に記載のポリプロピレン系押出発泡成形体の製造方法であって、
前記押出発泡工程では、前記組成物を押出発泡する際、ダイ出口近傍でダイクリアランスが最小となる部位におけるダイ壁面の見かけの剪断速度を１０ｓ-1以上１０００ｓ-1以下とする
ことを特徴とするポリプロピレン系押出発泡成形体の製造方法。
【請求項３】
請求項１または請求項２に記載のポリプロピレン系押出発泡成形体の製造方法であって、
前記型成形工程では、押出発泡工程後６０秒以内に前記押出発泡体を金型成形する
ことを特徴とするポリプロピレン系押出発泡成形体の製造方法。
【請求項４】
請求項１ないし請求項３のいずれか一項に記載のポリプロピレン系押出発泡成形体の製造方法であって、
前記ダイとして、出口の流路がスリット状または円筒状のものを用いる
ことを特徴とするポリプロピレン系押出発泡成形体の製造方法。
【請求項５】
請求項１ないし請求項４のいずれか一項に記載のポリプロピレン系押出発泡成形体の製造方法であって、
前記ダイの設定温度は、１７０℃以上２１０℃以下である
ことを特徴とするポリプロピレン系押出発泡成形体の製造方法。
【請求項６】
請求項１ないし請求項５のいずれか一項に記載のポリプロピレン系押出発泡成形体の製造方法であって、
前記押出発泡工程では、厚みが２ｍｍ以上３０ｍｍ以下の押出発泡体に押出成形する
ことを特徴とするポリプロピレン系押出発泡成形体の製造方法。
【請求項７】
請求項１ないし請求項６のいずれか一項に記載のポリプロピレン系押出発泡成形体の製造方法であって、
前記溶融混練工程では、前記押出発泡体の発泡倍率が３倍以上１０倍以下となる条件で、前記ポリプロピレン系樹脂に前記発泡材料を含有させる
ことを特徴とするポリプロピレン系押出発泡成形体の製造方法。
【請求項８】
請求項１ないし請求項７のいずれか一項に記載のポリプロピレン系押出発泡成形体の製造方法であって、
前記ポリプロピレン系押出発泡成形体の発泡倍率は、３倍以上１０倍以下である
ことを特徴とするポリプロピレン系押出発泡成形体の製造方法。
【請求項９】
ポリプロピレン系樹脂と発泡材料とを含有する混合物を押出機内で溶融混練し、ダイから押出発泡させた後に金型により所定の形状に成形して得られるポリプロピレン系押出発泡成形体であって、
前記ポリプロピレン系樹脂は、（Ａ）測定温度２１０℃、剪断速度１２１６ｓ-1の条件でのキャピラリーフローテストにおいて、バーグレー補正における圧力補正値が４ＭＰａ以上、および（Ｂ）メルトフローレート（ＭＦＲ）が０．５ｇ／１０分以上であり、
発泡倍率が３倍以上１０倍以下となる条件で前記ポリプロピレン系樹脂に前記発泡材料を含有させて押出発泡され、少なくとも内部が結晶化する前に前記金型により成形されて冷却固化された
ことを特徴としたポリプロピレン系押出発泡成形体。
【請求項１０】
請求項９に記載のポリプロピレン系押出発泡成形体であって、
発泡倍率は、３倍以上１０倍以下である
ことを特徴とするポリプロピレン系押出発泡成形体。
【発明の詳細な説明】
【技術分野】
【０００１】
本発明は、ポリプロピレン系の押出発泡成形体およびその製造方法に関する。
【背景技術】
【０００２】
従来、自動車の内外装あるいは住宅等の建物の内外装には樹脂発泡成形体が多用されている。例えば、自動車では、室内空間に面する天井、ドア、フロア等の内装、あるいはカウルやボディ等の外装には、樹脂発泡成形体を用いたボードやパネルが利用されている。また、住宅設備においても、住宅用断熱ボードなどの建材として樹脂発泡成形体が利用されている。
このような樹脂発泡成形体の材料としてポリスチレン等が用いられていたが、耐熱性、耐薬品性、軽量性という観点からポリプロピレン系樹脂が好適とされている。
【０００３】
しかしながら、ポリプロピレン系樹脂はポリスチレンと比較して発泡成形性に劣るため、押出発泡成形では、発泡倍率が３倍を超える押出発泡成形体を安定供給するのは困難であった。特に、直鎖状ポリプロピレンでは、伸長粘度の歪硬化性に乏しく、発泡成形過程において、隣接する気泡壁が破れやすかった。
そこで、ポリプロピレンの分子鎖に分岐構造を与えることで高い溶融張力を発現させ、発泡成形性を改善させた材料が開発された（例えば、特許文献１参照）。
【０００４】
また、超高分子量成分の分子量と量比を最適化することにより、気泡形成過程の高速伸長流動場で大きな伸長粘度を生じさせることにより気泡壁を破れにくくしたポリプロピレン系樹脂組成物が発明された（例えば、特許文献２参照）。
そして、上記ポリプロピレン系樹脂組成物によれば、超臨界二酸化炭素を用いた押出発泡成形により発泡倍率が１０倍を超える高発泡体が得られている（例えば、特許文献３）。
【０００５】
一方、ポリプロピレン系樹脂による押出発泡成形では、ダイ上流部での発泡と発泡後の流動過程での気泡の破壊を防ぐため、ダイ出口で急減圧が生じるようにダイ出口の流路面積を小さくする必要がある。例えば、所定のポリプロピレン系樹脂をダイ出口壁面の剪断速度を６００ｓ-1以上で発泡させる押出発泡体が開示されている（例えば、特許文献４参照）。
【０００６】
【特許文献１】特公平７−４５５５１号公報
【特許文献２】特開２００７−１１９７６０号公報
【特許文献３】ＷＯ２００６／１１８１６０
【特許文献４】特開平９−４０７９６号公報
【発明の開示】
【発明が解決しようとする課題】
【０００７】
しかしながら、特許文献１において、分岐構造をもつ高分子はその構造が壊れやすいため、押出成形においては流動過程でその粘弾性特性が変化するおそれがある。また、分岐構造をもつ高分子はリサイクルに不向きであるという問題がある。さらに、分岐構造があるため、低歪速度下での伸長粘度の立ち上がりを大きくし、シートの引取性ドローダウン性の向上に有効であるものの、気泡の破壊に寄与する高速度下での伸長変形においては必ずしも良好な特性が得られるものではなかった。
【０００８】
また、特許文献２および３では、発泡倍率が１０倍を越える高発泡体が得られるものの、発泡剤を高圧で多量に供給する必要があり、設備投資のコストが膨大になるという問題がある。
そして、特許文献４の押出発泡体は独立気泡率６０％以上ではあるものの、高剪断速度での押出が必要であった。
【０００９】
また、ダイ出口の流路面積を小さくするとダイ壁面の剪断速度が大きくなり、メルトフラクチャが発生しやすくなるとともに、コルゲートマークなどの不良現象が発生しやすくなる。すなわち、発泡体の外観不良が生じやすいという問題がある。
【００１０】
本発明の目的は、従来の押出発泡装置を用いて製造でき、比較的に高発泡倍率かつ表面外観の良好なポリプロピレン系押出発泡成形体およびその製造方法を提供することである。
【課題を解決するための手段】
【００１１】
本発明のポリプロピレン系押出発泡成形体の製造方法は、ポリプロピレン系樹脂と発泡材料とを含有する混合物を押出機内で溶融混練する溶融混練工程と、この溶融混練工程で溶融混練された組成物をダイから押出発泡させて押出発泡体を形成する押出発泡工程と、この押出発泡工程で形成された前記押出発泡体を金型成形して所定の形状のポリプロピレン系押出発泡成形体を製造する型成形工程とを、実施するポリプロピレン系押出発泡成形体の製造方法であって、前記ポリプロピレン系樹脂は、（Ａ）測定温度２１０℃、剪断速度１２１６ｓ-1の条件でのキャピラリーフローテストにおいて、バーグレー補正における圧力補正値が４ＭＰａ以上、および（Ｂ）メルトフローレート（ＭＦＲ）が０．５ｇ／１０分以上であり、前記溶融混練工程では、前記押出発泡成形体の発泡倍率が３倍以上となる条件で、前記ポリプロピレン系樹脂に前記発泡材料を含有させ、前記型成形工程では、少なくとも内部が結晶化する前の前記押出発泡体を前記金型により成形して冷却させて固化させた後に脱型し前記ポリプロピレン系押出発泡成形体を製造することを特徴とする。
ここで、キャピラリーフローテストとは、「キャピラリーレオメータによる流れ特性試験方法（ＪＩＳ  Ｋ  ７１９９）」の規定に基づいて行われる。
剪断速度は、ここでは見かけの剪断速度を表し、キャピラリーダイの直径と流量から求めることができる。
バーグレー補正における圧力補正値とは、キャピラリーダイの入口と出口の圧力損失の和である。キャピラリーダイの直径Ｄとキャピラリーダイの長さＬの比（Ｌ／Ｄ）を複数設定して、それぞれのテストを行うことによって求められる。この圧力補正値が大きいと、入口圧損が大きいことを示しており、入口部での縮小流に対する抵抗が大きい。すなわち、伸長粘度が大きいことを示している。
【００１２】
具体的には、例えば、バレルの直径９．５５ｍｍ、キャピラリーダイの直径１．０ｍｍ、キャピラリーダイの流入角９０°、Ｌ／Ｄが３０、４０、５０の３種を設定して圧力補正値を求めることができる。しかしながら、これらの値に限られず、流入角が９０°以上かつバレルとキャピラリーダイの直径の比が８以上であればよい。
なお、剪断速度１２１６ｓ-1における測定値がない場合は、この剪断速度の上下の隣接する２点の剪断速度における圧力補正値のデータを用いて補間することにより、剪断速度１２１６ｓ-1での圧力補正値を算出してもよい。
【００１３】
この発明によれば、ポリプロピレン系押出発泡成形体の材料であるポリプロピレン系樹脂は、剪断速度１２１６ｓ-1という高速度下での圧力補正値が４ＭＰａ以上であることにより、気泡形成時のような高速度下において伸長粘度が高いということが言える。すなわち、気泡が破けにくい。したがって、発泡倍率が３倍以上で肉厚のポリプロピレン系の押出発泡体が得られ、この押出発泡体を冷却して結晶化する前であれば、発泡倍率がほぼ変わらずに金型により所定の形状に型成形でき、ポリプロピレン系押出発泡成形体の用途の拡大が容易に得られる。
【００１４】
また、ポリプロピレン系樹脂のメルトフローレート（ＭＦＲ）を０．５ｇ／１０分以上とした。ＭＦＲが０．５ｇ／１０分未満であると、樹脂の流動性が劣り、生産性が悪い。すなわち、樹脂のＭＦＲを０．５ｇ／１０分以上とすることにより、押出機での製造を容易に行うことができる。ＭＦＲのより好ましい範囲は、１ｇ／１０分以上１０ｇ／１０分以下である。
また、ＭＦＲが１００ｇ／１０分を越えると、ポリプロピレン系樹脂の溶融張力および粘度が低くなり、押出発泡が困難となる場合がある点を留意する。
【００１５】
以上のような性質を満たすポリプロピレン系樹脂としては、以下に述べるプロピレン系多段重合体、プロピレン単独重合体、プロピレンと他のオレフィンとの共重合体、またはこれらをブレンドしたものが用いられる。
【００１６】
プロピレン系多段重合体としては、下記成分（Ｐ１）および成分（Ｐ２）で構成される。
（Ｐ１）１３５℃、テトラリン溶媒中で測定した極限粘度［η］が１０ｄＬ／ｇ超のプロピレン単独重合体成分またはプロピレンと炭素数が２〜８のα−オレフィンとの共重合体成分を、全重合体中に５〜２０質量％含有する。
（Ｐ２）１３５℃、テトラリン溶媒中で測定した極限粘度［η］が０．５〜３．０ｄＬ／ｇのプロピレン単独重合体成分またはプロピレンと炭素数が２〜８のα−オレフィンとの共重合体成分を、全重合体中に８０〜９５質量％含有する。
このプロピレン系多段重合体は、成分（Ｐ１）すなわち超高分子量プロピレン系重合体の付与により高溶融張力化を達成し、分子量分布の調整により粘弾性特性が調整された直鎖状のプロピレン系重合体である。
【００１７】
成分（Ｐ１）の極限粘度が１０ｄＬ／ｇ以下では、溶融張力が不十分となり、所望の発泡性能を得ることができない場合がある。また、成分（Ｐ１）の質量分率が５質量％より小さいと、溶融張力が不十分となり、所望の発泡性能を得ることができない場合がある。一方、質量分率が２０質量％を越えると、いわゆるメルトフラクチャが激しくなる場合があり、押出発泡体の肌荒れ等の原因となり、製品品質が低下する。
成分（Ｐ１）の極限粘度は、前記したように１０ｄＬ／ｇ超であることが好ましいが、１２〜３０ｄＬ／ｇの範囲内であることがより好ましく、１３〜１８ｄＬ／ｇの範囲内であることが特に好ましい。
また、成分（Ｐ１）の質量分率は、８〜１８質量％の範囲内であることが好ましく、１０〜１６質量％の範囲内であることが特に好ましい。
【００１８】
成分（Ｐ２）の極限粘度が０．５ｄＬ／ｇより小さいと、溶融張力が不十分となり、所望の発泡性能を得ることができない場合がある。一方、３．０ｄＬ／ｇを越えると、粘度が高すぎ、好適な押出発泡体を成形することができない場合がある。
また、成分（Ｐ２）の質量分率が８０質量％より小さいと、好適な発泡成形の実施が困難となる場合があり、質量分率が９５質量％を越えると、溶融張力が低くなり、これも好適な押出発泡体の成形が困難となる場合がある。
成分（Ｐ２）の極限粘度は、前記したように０．５〜３．０ｄＬ／ｇの範囲内であることが好ましいが、０．８〜２．０ｄＬ／ｇの範囲内であることがより好ましく、１．０〜１．５ｄＬ／ｇの範囲内であることがさらに好ましい。
また、成分（Ｐ２）の質量分率は、８２〜９２質量％の範囲内であることが好ましく、８４〜９０質量％の範囲内であることが特に好ましい。
【００１９】
本実施形態で用いるプロピレン系多段重合体において、共重合体成分を構成する炭素数２〜８のα−オレフィンとしては、例えば、プロピレン以外のα−オレフィンであるエチレン、１−ブテン等が挙げられる。このうち、エチレンを使用することが好ましい。
プロピレン系多段重合体は、２３０℃におけるメルトフローレート（ＭＦＲ）と、２３０℃における溶融張力（ＭＴ）との関係が、下記式（I）を満たすことが好ましい。
【００２０】
ｌｏｇ（ＭＴ）＞−１．３３ｌｏｇ（ＭＦＲ）＋１．２    …(I)
【００２１】
ここで、２３０℃におけるメルトフローレート（ＭＦＲ）と、２３０℃における溶融張力（ＭＴ）との関係が、前記式（I）を満たさない場合にあっては、高倍率の押出発泡の実施が困難となる場合がある。前記した定数（１．２）は、１．３以上とすることが好ましく、１．４以上とすることが特に好ましい。
なお、プロピレン系多段重合体が前記した式（Ｉ）の関係を具備するようにするには、成分（Ｐ１）を５〜２０質量％含有させるようにすればよい。
【００２２】
また、プロピレン系多段重合体は、溶融状態の動的粘弾性（角周波数ωと貯蔵弾性率Ｇ’との関係）として、高周波数側での貯蔵弾性率の傾きが一定量以上の大きさであることが好ましく、具体的には、角周波数が１０ｒａｄ／ｓ（ラジアン／秒）の場合の貯蔵弾性率Ｇ’（１０）と、角周波数が１ｒａｄ／ｓの場合の貯蔵弾性率Ｇ’（１）との比であるＧ’（１０）／Ｇ’（１）が２．０以上であることが好ましく、２．５以上であることが特に好ましい。この比Ｇ’（１０）／Ｇ’（１）が２．０より小さいと、押出発泡体に延伸等の外的変化を加えた際の安定性が低下する場合がある。
【００２３】
同様に、プロピレン系多段重合体は、溶融状態の動的粘弾性として、低周波数側での貯蔵弾性率の傾きが、一定量以下の大きさであることが好ましく、具体的には、角周波数が０．１ｒａｄ／ｓの場合の貯蔵弾性率Ｇ’（０．１）と、角周波数が０．０１ｒａｄ／ｓの場合の貯蔵弾性率Ｇ’（０．０１）との比であるＧ’（０．１）／Ｇ’（０．０１）が６．０以下であることが好ましく、４．０以下であることが特に好ましい。かかる比Ｇ’（０．１）／Ｇ’（０．０１）が６．０を越えると、低剪断速度下で押出発泡体の発泡倍率を高くすることが困難となる場合がある。
【００２４】
このようなプロピレン系多段重合体は、下記成分（ａ）及び（ｂ）、または下記成分（ａ）、（ｂ）及び（ｃ）からなるオレフィン重合用触媒を用い、２段階以上の重合工程で、プロピレンを重合またはプロピレンと炭素数２〜８のα−オレフィンとを共重合させて製造することができる。
【００２５】
（ａ）四塩化チタンを有機アルミニウム化合物で還元して得られる三塩化チタンを、エーテル化合物及び電子受容体で処理して得られる固体触媒成分
（ｂ）有機アルミニウム化合物
（ｃ）環状エステル化合物
【００２６】
固体触媒成分（ａ）において、四塩化チタンを還元する有機アルミニウム化合物としては、例えば、（ａ１）アルキルアルミニウムジハライド、具体的には、メチルアルミニウムジクロライド、エチルアルミニウムジクロライド、及びｎ−プロピルアルミニウムジクロライド、（ａ２）アルキルアルミニウムセスキハライド、具体的には、エチルアルミニウムセスキクロライド、（ａ３）ジアルキルアルミニウムハライド、具体的には、ジメチルアルミニウムクロライド、ジエチルアルミニウムクロライド、ジ−ｎ−プロピルアルミニウムクロライド、及びジエチルアルミニウムブロマイド、（ａ４）トリアルキルアルミニウム、具体的には、トリメチルアルミニウム、トリエチルアルミニウム、及びトリイソブチルアルミニウム、（ａ５）ジアルキルアルミニウムハイドライド、具体的には、ジエチルアルミニウムハイドライド等をあげることができる。ここで、「アルキル」とは、メチル、エチル、プロピル、ブチル等の低級アルキルである。また、「ハライド」とは、クロライドまたはブロマイドであり、特に前者が通常である。
【００２７】
三塩化チタンを得るための、有機アルミニウム化合物による還元反応は、−６０〜６０℃、好ましくは−３０〜３０℃の温度範囲で実施することが通常である。還元反応における温度が−６０℃より低いと、還元反応に長時間が必要となり、一方、還元反応における温度が６０℃を超えると、部分的に過還元が生じる場合があり好ましくない。還元反応は、ペンタン、ヘプタン、オクタン及びデカン等の不活性炭化水素溶媒下において実施することが好ましい。
【００２８】
四塩化チタンの有機アルミニウム化合物による還元反応によって得られた三塩化チタンに対して、更にエーテル処理及び電子受容体処理を施すことが好ましい。
前記三塩化チタンのエーテル処理で好ましく用いられるエーテル化合物としては、例えば、ジエチルエーテル、ジ−ｎ−プロピルエーテル、ジ−ｎ−ブチルエーテル、ジイソアミルエーテル、ジネオペンチルエーテル、ジ−ｎ−ヘキシルエーテル、ジ−ｎ−オクチルエーテル、ジ−２−エチルヘキシルエーテル、メチル−ｎ−ブチルエーテル及びエチル−イソブチルエーテル等の各炭化水素残基が炭素数２〜８の鎖状炭化水素であるエーテル化合物が挙げられ、これらの中でも特に、ジ−ｎ−ブチルエーテルを用いることが好適である。
【００２９】
三塩化チタンの処理で用いられる電子受容体としては、周期律表第III族〜第IV族及び第VIII族の元素のハロゲン化合物を使用することが好ましく、具体的には、四塩化チタン、四塩化ケイ素、三フッ化ホウ素、三塩化ホウ素、五塩化アンチモン、三塩化ガリウム、三塩化鉄、二塩化テルル、四塩化スズ、三塩化リン、五塩化リン、四塩化バナジウム及び四塩化ジルコニウム等を挙げることができる。
【００３０】
固体触媒成分（ａ）を調製する際に、三塩化チタンのエーテル化合物及び電子受容体による処理は、両処理剤の混合物を用いて行ってもよく、また、一方の処理剤による処理後に、他方の処理剤による処理を行うようにしてもよい。なお、これらのうちでは、後者が好ましく、エーテル処理後に電子受容体で処理を行うことが更に好ましい。
【００３１】
エーテル化合物及び電子受容体による処理の前に、三塩化チタンを炭化水素で洗浄することが好ましい。前記した三塩化チタンによるエーテル処理は、三塩化チタンとエーテル化合物を接触させることによって行われ、また、エーテル化合物による三塩化チタンの処理は、希釈剤の存在下で両者を接触させることによって行うのが有利である。このような希釈剤には、ヘキサン、ヘプタン、オクタン、デカン、ベンゼン及びトルエン等の不活性炭化水素化合物を使用することが好適である。なお、エーテル処理における処理温度は、０〜１００℃であることが好ましい。また、処理時間については特に制限されないが、通常２０分〜５時間の範囲で行われる。
【００３２】
エーテル化合物の使用量は、三塩化チタン１ｍｏｌあたり、一般に０．０５〜３．０ｍｏｌ、好ましくは０．５〜１．５ｍｏｌの範囲とすればよい。エーテル化合物の使用量が０．０５ｍｏｌより小さいと、生成される重合体の立体規則性を十分に向上させることができなくなるので好ましくない。一方、エーテル化合物の使用量が３．０ｍｏｌを越えると、生成される重合体の立体規則性は向上するものの、収率が低下することとなるので好ましくない。なお、有機アルミニウム化合物やエーテル化合物で処理した三塩化チタンは、厳密に言えば、三塩化チタンを主成分とする組成物である。
なお、このような固体触媒成分（ａ）としては、Ｓｏｌｖａｙ型三塩化チタンを好適に用いることができる。
【００３３】
有機アルミニウム化合物（ｂ）としては、前述した有機アルミニウム化合物と同様なものを使用すればよい。
環状エステル化合物（ｃ）としては、例えば、γ−ラクトン、δ−ラクトン、ε−ラクトン等が挙げられるが、ε−ラクトンを使用することが好ましい。
以上の成分（ａ）〜（ｃ）を混合することにより、本実施形態で用いるプロピレン系多段重合体を製造するためのオレフィン重合用触媒を得ることができる。
なお、この成分（ａ）〜（ｃ）からなる触媒でプロピレン系樹脂を製造した場合、アイソタクティシティーが比較的高いポリプロピレン系樹脂が得られることが知られている。
【００３４】
本実施形態で用いるプロピレン系多段重合体を得るには、２段階の重合方法のうち、水素不存在下でプロピレンを重合またはプロピレンと炭素数２〜８のα−オレフィンを共重合させることが好ましい。
ここで、「水素不存在下」とは、実質的に水素不存在下という意味であり、水素が全く存在しない場合だけでなく、水素が極微量存在する場合（例えば、１０ｍｏｌｐｐｍ程度）も含まれる。要は、１３５℃テトラリン溶媒中で測定した、１段階目のプロピレン系重合体またはプロピレン系共重合体の極限粘度［η］が１０ｄＬ／ｇ以下とならない程度に水素を含む場合でも、「水素不存在下」の意味には含まれる。
【００３５】
このような水素不存在下でプロピレンの重合またはプロピレンとα−オレフィンとの共重合を行うことにより、超高分子量プロピレン系重合体、すなわち、プロピレン系多段重合体の成分（Ｐ１）および成分（Ｐ２）を製造することができる。
成分（Ｐ１）は、水素不存在下で、原料モノマーを重合温度として、好ましくは２０〜８０℃、より好ましくは４０〜７０℃、重合圧力として、一般に、常圧〜１．４７ＭＰａ、好ましくは０．３９〜１．１８ＭＰａの条件下でスラリー重合して製造することが好ましい。
【００３６】
プロピレン系多段重合体の成分（Ｐ２）は、２段階目以降に製造することが好ましい。
成分（Ｐ２）の製造条件としては、前記したオレフィン重合用触媒を使用すること以外は特に制限はないが、原料モノマーを、重合温度として、好ましくは２０〜８０℃、より好ましくは６０〜７０℃、重合圧力として、一般に、常圧〜１．４７ＭＰａ、好ましくは０．１９〜１．１８ＭＰａ、分子量調整剤としての水素が存在する条件下で重合して製造することが好ましい。
【００３７】
なお、前述した製造方法では、本重合を実施する前に、予備重合を行うようにしてもよい。予備重合を実施すると、パウダーモルフォロジーを良好に維持することができる、予備重合は、一般的に、重合温度として、好ましくは０〜８０℃、より好ましくは１０〜６０℃、重合量として、固体触媒成分１ｇあたり、好ましくは０．００１〜１００ｇ、より好ましくは０．１〜１０ｇのプロピレンを重合またはプロピレンと炭素数２〜８のα−オレフィンを共重合させることが好ましい。
【００３８】
また、本発明で使用するポリプロピレン系樹脂として、プロピレン単独重合体とプロピレン−α−オレフィン共重合体をブレンドしたものを使用することができる。
プロピレン−α−オレフィン共重合体として、例えばプロピレン系ブロック共重合体が挙げられ、特開２００３−２８６０６０に記載の製造方法によって製造することができる。
すなわち、下記成分［Ａ］，［Ｂ］及び［Ｃ］からなるオレフィン重合用触媒の存在下、プロピレンを重合又はエチレンとプロピレンとを共重合させて、エチレン含量が０〜５質量％のポリプロピレン成分又はプロピレン／エチレン共重合体成分を全重合量の１〜２５質量％形成し、エチレンとプロピレンとを共重合させて、プロピレン／エチレン共重合体成分を全重合量の９９〜７５質量％形成し、エチレン含量を、全重合量の１０〜８０質量％とする。
【００３９】
［Ａ］下記化合物（ａ），（ｂ），（ｃ）又は下記化合物（ａ），（ｂ），（ｃ），（ｄ）を反応させて得られる固体触媒成分
（ａ）マグネシウム化合物
（ｂ）四塩化チタン
（ｃ）フタル酸ジアルキル（アルキル基は、炭素数３〜２０の直鎖状炭化水素基又は分岐状炭化水素基を表す）
（ｄ）四塩化ケイ素
［Ｂ］有機アルミニウム化合物
［Ｃ］下記一般式(II)で表される有機ケイ素化合物
（Ｒ1）（Ｒ2ＣＨ2）Ｓｉ（ＯＲ3）（ＯＲ4）    …(II)
［式中、Ｒ1は、炭素数３〜１２の脂環式炭化水素基、Ｒ2は、炭素数３〜２０の分岐状炭化水素基、Ｒ3及びＲ4は、それぞれ独立であって、炭素数１〜２０の炭化水素基を表す］
【００４０】
固体触媒成分［Ａ］は、チタン、マグネシウム、ハロゲン及び電子供与性化合物を含有する触媒成分であり、具体的には、上記化合物（ａ），（ｂ），（ｃ）又は上記化合物（ａ），（ｂ），（ｃ），（ｄ）を反応させて得られる。
マグネシウム化合物（ａ）としては特に制限はないが、下記一般式(III)で表されるものを好ましく用いることができる。
ＭｇＲ5Ｒ6    …(III)
上記の一般式(III)において、Ｒ5及びＲ6は、炭化水素基、ＯＲ7（Ｒ7は炭化水素基）またはハロゲン原子を示す。ここでＲ5、Ｒ6及びＲ7の炭化水素基としては、炭素数１〜１２のアルキル基、炭素数３〜１２のシクロアルキル基、炭素数６〜２０のアリール基、炭素数７〜２０のアラルキル基等を、Ｒ5及びＲ6のハロゲン原子としては、塩素、臭素、ヨウ素、フッ素を挙げることができる。また、Ｒ5、Ｒ6及びＲ7は同一でも異なってもよい。
【００４１】
上記の一般式(III)で示されるマグネシウム化合物（ａ）の具体例としては、ジメチルマグネシウム、ジエチルマグネシウム、ジイソプロピルマグネシウム、ジブチルマグネシウム、ジヘキシルマグネシウム、ジオクチルマグネシウム、エチルブチルマグネシウム、ジフェニルマグネシウム、ジシクロへキシルマグネシウム、ブチルオクチルマグネシウム等のアルキルマグネシウムやアリールマグネシウム；ジメトキシマグネシウム、ジエトキシマグネシウム、ジプロポキシマグネシウム、ジブトキシマグネシウム、ジヘキシロキシマグネシウム、ジオクトキシマグネシウム、ジフェノキシマグネシウム、ジシクロヘキシロキシマグネシウム等のアルコキシマグネシウムやアリロキシマグネシウム；エチルマグネシウムクロリド、ブチルマグネシウムクロリド、ヘキシルマグネシウムクロリド、イソプロピルマグネシウムクロリド、イソブチルマグネシウムクロリド、ｔ−ブチルマグネシウムクロリド、フェニルマグネシウムブロミド、ベンジルマグネシウムクロリド、エチルマグネシウムブロミド、ブチルマグネシウムブロミド、フェニルマグネシウムクロリド、ブチルマグネシウムイオダイド等のアルキルマグネシウムハライドやアリールマグネシウムハライド；ブトキシマグネシウムクロリド、シクロヘキシロキシマグネシウムクロリド、フェノキシマグネシウムクロリド、エトキシマグネシウムブロミド、ブトキシマグネシウムブロミド、エトキシマグネシウムイオダイド等のアルコキシマグネシウムハライドやアリロキシマグネシウムハライド；塩化マグネシウム、臭化マグネシウム、ヨウ化マグネシウム等のハロゲン化マグネシウム等が挙げられる。
これらのマグネシウム化合物（ａ）の中では、ハロゲン化マグネシウム、アルコキシマグネシウム、アルキルマグネシウムハライドが好適に使用できる。中でも、アルコキシマグネシウムが特に好ましい。
上記のマグネシウム化合物（ａ）は、金属マグネシウム又はマグネシウムを含有する化合物から調製することができる。
【００４２】
フタル酸ジアルキル（ｃ）のアルキル基は、炭素数３〜２０の直鎖状炭化水素基又は分岐状炭化水素基であり、具体的には、ｎ−プロピル基、イソプロピル基、ｎ−ブチル基、イソブチル基、ｔ−ブチル基、ｎ−ペンチル基、１−メチルブチル基、２−メチルブチル基、３−メチルブチル基、１，１−ジメチルプロピル基、１−メチルペンチル基、２−メチルペンチル基、３−メチルペンチル基、４−メチルペンチル基、１−エチルブチル基、２−エチルブチル基、ｎ−ヘキシル基、シクロヘキシル基、ｎ−ヘプチル基、ｎ−オクチル基、ｎ−ノニル基、２−メチルヘキシル基、３−メチルヘキシル基、４−メチルヘキシル基、２−エチルヘキシル基、３−エチルヘキシル基、４−エチルヘキシル基、２−メチルペンチル基、３−メチルペンチル基、２−エチルペンチル基、３−エチルペンチル基等が挙げられる。これらのアルキル基の中では、炭素数が４以上の直鎖状又は分岐状の脂肪族炭化水素基が好ましい。
これらの具体例としては、フタル酸ジ−ｎ−ブチル、フタル酸ジイソブチル、フタル酸ジ−ｎ−ヘプチル等が挙げられる。中でも、フタル酸ジ−ｎ−ブチル、フタル酸ジイソブチルが特に好ましい。また、これらの化合物はそれぞれ単独で用いてもよいし、２種以上を組み合わせて用いてもよい。
【００４３】
固体触媒成分［Ａ］には、さらに、上記化合物（ａ），（ｂ）及び（ｃ）に、四塩化ケイ素（ｄ）を加えることができる。四塩化ケイ素（ｄ）は、マグネシウム化合物（ａ）に対するモル比が、通常０．０１以上、好ましくは０．１０以上となる割合で用いられる。このモル比が０．０１未満では、触媒活性や立体規則性の向上効果が十分に発揮されない場合や、生成ポリマー中の微粉量が多くなる場合がある。
【００４４】
上記の各化合物を接触させる方法としては、特に制限はなく、公知の方法で接触させればよい。例えば、特開昭５３−４３０９４号公報、同５５−１３５１０２号公報、同５５−１３５１０３号公報、同５６−１８６０６号公報等に記載の方法が挙げられる。具体的には、（１）マグネシウム化合物（ａ）又はマグネシウム化合物（ａ）とフタル酸ジアルキル（ｃ）との錯化合物を、フタル酸ジアルキル（ｃ）及び所望に応じて用いられる粉砕助剤等の存在下に粉砕して、四塩化チタン（ｂ）と反応させる方法、（２）還元能を有しないマグネシウム化合物（ａ）の液状物と四塩化チタン（ｂ）とを、フタル酸ジアルキル（ｃ）の存在下において反応させて、固体状のチタン複合体を析出させる方法、（３）上記（１）又は（２）で得られたものに四塩化チタン（ｂ）を反応させる方法、（４）上記（１）又は（２）で得られたものに、さらに、フタル酸ジアルキル（ｃ）及び四塩化チタン（ｂ）を反応させる方法、（５）マグネシウム化合物（ａ）又はマグネシウム化合物（ａ）とフタル酸ジアルキル（ｃ）との錯化合物を、フタル酸ジアルキル（ｃ）、四塩化チタン（ｂ）及び所望に応じて用いられる粉砕助剤等の存在下で粉砕した後、必要に応じて四塩化ケイ素（ｄ）で処理する方法等が挙げられる。
【００４５】
さらには、これらの方法以外に、特開昭５６−１６６２０５号公報、特開昭５７−６３３０９号公報、特開昭５７−１９０００４号公報、特開昭５７−３００４０７号公報、特開昭５８−４７００３号公報等に記載の方法でも、固体触媒成分［Ａ］を調製することができる。
四塩化チタン（ｂ）の使用量は、マグネシウム化合物（ａ）のマグネシウム１モルに対して、通常、０．５〜１００モル、好ましくは１〜５０モルの範囲にするとよい。また、フタル酸ジアルキル（ｃ）の使用量は、マグネシウム化合物（ａ）のマグネシウム１モルに対して、通常、０．０１〜１０モル、好ましくは０．０５〜０．１５モルの範囲にするとよい。さらに、四塩化ケイ素（ｄ）を添加する場合には、その使用量を上記の割合にするとよい。
【００４６】
固体触媒成分［Ａ］の調製では、化合物（ａ）〜（ｄ）の接触温度を、通常、−２０〜２００℃、好ましくは２０〜１５０℃の範囲にするとよく、接触時間を、通常、１分〜２４時間、好ましくは１０分〜６時間の範囲にするとよい。
このとき、化合物（ａ）〜（ｄ）の接触手順については特に問わない。例えば、各化合物を炭化水素等の不活性溶媒の存在下で接触させてもよいし、予め炭化水素等の不活性溶媒で各化合物を希釈して接触させてもよい。この不活性溶媒としては、例えば、ｎ−ペンタン，イソペンタン，ｎ−ヘキサン，ｎ−ヘプタン，ｎ−オクタン，イソオクタン等の脂肪族炭化水素；ベンゼン，トルエン，キシレン等の芳香族炭化水素又はこれらの混合物を挙げることができる。
また、固体触媒成分［Ａ］の調製では、四塩化チタン（ｂ）の接触を２回以上行い、触媒担体としての役割をするマグネシウム化合物（ａ）に十分担持させるとよい。
以上の接触により得られる固体触媒成分［Ａ］は、炭化水素等の不活性溶媒で洗浄してもよい。この不活性溶媒としては、上記と同様のものが挙げられる。また、この固体触媒成分［Ａ］は、乾燥状態で保存することもできるし、また炭化水素等の不活性溶媒中でも保存することができる。
【００４７】
有機アルミニウム化合物［Ｂ］としては、アルキル基、ハロゲン原子、水素原子、アルコキシ基を含有するもの、アルミノキサン及びそれらの混合物を好ましく用いることができる。具体的には、トリメチルアルミニウム，トリエチルアルミニウム，トリイソプロピルアルミニウム，トリイソブチルアルミニウム，トリオクチルアルミニウム等のトリアルキルアルミニウム；ジエチルアルミニウムモノクロリド，ジイソプロピルアルミニウムモノクロリド，ジイソブチルアルミニウムモノクロリド，ジオクチルアルミニウムモノクロリド等のジアルキルアルミニウムモノクロリド；エチルアルミニウムセスキクロリド等のアルキルアルミニウムセスキハライド；メチルアルミノキサン等の鎖状アルミノキサン等を挙げることができる。これらの有機アルミニウム化合物［Ｂ］の中では、炭素数１〜５の低級アルキル基を有するトリアルキルアルミニウム、特にトリメチルアルミニウム，トリエチルアルミニウム，トリプロピルアルミニウム及びトリイソブチルアルミニウムが好ましい。また、これらの有機アルミニウム化合物［Ｂ］は、それぞれ単独で用いてもよいし、２種以上を組み合わせて用いてもよい。
【００４８】
有機ケイ素化合物［Ｃ］は、上記一般式(II)で表される。
具体的には、Ｒ１としては、シクロプロピル基、シクロブチル基、シクロペンチル基、シクロヘキシル基、シクロへプチル基、シクロオクチル基、１−ノルボルニル基、２−ノルボルニル基等が挙げられ、特に、シクロペンチル基、シクロヘキシル基が好ましい。Ｒ２としては、イソプロピル基、イソブチル基、ｓｅｃ−ブチル基、ｔ−ブチル基、ネオペンチル基等が挙げられ、特に、イソプロピル基が好ましい。Ｒ3及びＲ４としては、メチル基、エチル基、プロピル基、イソプロピル基、ブチル基、イソブチル基、ヘキシル基、オクチル基、シクロヘキシル基等のアルキル基、アリル基、プロペニル基、ブテニル基等のアルケニル基、フェニル基、トリル基、キシリル基等のアリール基、フェネチル基、３−フェニルプロピル基等のアラルキル基等が挙げられる。これらの中では、特に炭素数１〜１０のアルキル基が好ましい。
【００４９】
有機ケイ素化合物［Ｃ］としては、具体的に、シクロプロピルイソブチルジメトキシシラン、シクロプロピルイソペンチルジメトキシシラン、シクロプロピル−２−メチルブチルジメトキシシラン、シクロプロピルネオペンチルジメトキシシラン、シクロプロピル−２−メチルへキシルジメトキシシラン、シクロブチルイソブチルジメトキシシラン、シクロブチルイソペンチルジメトキシシラン、シクロブチル−２−メチルブチルジメトキシシラン、シクロブチルネオペンチルジメトキシシラン、シクロブチル−２−メチルへキシルジメトキシシラン、シクロペンチルイソブチルジメトキシシラン、シクロペンチルイソペンチルジメトキシシラン、シクロペンチル−２−メチルブチルジメトキシシラン、シクロペンチルネオペンチルジメトキシシラン、シクロペンチル−２−メチルへキシルジメトキシシラン、シクロヘキシルイソブチルジメトキシシラン、シクロヘキシルイソペンチルジメトキシシラン、シクロヘキシル−２−メチルブチルジメトキシシラン、シクロヘキシルネオペンチルジメトキシシラン、シクロヘキシル−２−メチルへキシルジメトキシシラン、シクロへプチルイソブチルジメトキシシラン、シクロへプチルイソペンチルジメトキシシラン、シクロへプチル−２−メチルブチルジメトキシシラン、シクロへプチルネオペンチルジメトキシシラン、シクロへプチル−２−メチルへキシルジメトキシシラン、シクロオクチルイソブチルジメトキシシラン、シクロオクチルイソペンチルジメトキシシラン、シクロオクチル−２−メチルブチルジメトキシシラン、シクロオクチルネオペンチルジメトキシシラン、シクロオクチル−２−メチルへキシルジメトキシシラン、１−ノルボルニルイソブチルジメトキシシラン、１−ノルボルニルイソペンチルジメトキシシラン、１−ノルボルニル−２−メチルブチルジメトキシシラン、１−ノルボルニルネオペンチルジメトキシシラン、１−ノルボルニル−２−メチルへキシルジメトキシシラン、２−ノルボルニルイソブチルジメトキシシラン、２−ノルボルニルイソペンチルジメトキシシラン、２−ノルボルニル−２−メチルブチルジメトキシシラン、２−ノルボルニルネオペンチルジメトキシシラン、２−ノルボルニル−２−メチルへキシルジメトキシシラン等が挙げられる。このうち、好ましくはシクロペンチルイソブチルジメトキシシラン、シクロヘキシルイソブチルジメトキシシランである。
これらの有機ケイ素化合物［Ｃ］はそれぞれ単独で用いてもよいし、２種以上を組み合わせて用いてもよい。
【００５０】
上記成分［Ａ］〜［Ｃ］の使用量については、特に制限はないが、固体触媒成分［Ａ］は、チタン原子に換算して、反応容積１リットル当たり、通常０．０００５〜１ミリモルの範囲になるような量が用いられる。
有機アルミニウム化合物［Ｂ］は、アルミニウム／チタン（原子比）が、通常１〜１，０００、好ましくは１０〜５００の範囲になるような量が用いられる。
この原子比が前記範囲を逸脱すると、触媒活性が不十分となることがある。
有機ケイ素化合物［Ｃ］は、有機ケイ素化合物［Ｃ］／有機金属化合物［Ｂ］（モル比）が、通常０．０２〜２．０、好ましくは０．０５〜１．０の範囲になるような量が用いられる。このモル比が前記範囲を逸脱すると、十分な触媒活性が得られないことがある。
【００５１】
本願で用いるプロピレン系ブロック共重合体は、上述したオレフィン重合用触媒を用いて、好ましくは、一段目に、プロピレンを重合またはエチレンとプロピレンとを共重合させて、エチレン含量が０〜５質量％のポリプロピレン成分またはプロピレン／エチレン共重合体成分、好ましくは、エチレン含量が０質量％のポリプロピレン成分、即ち、プロピレン単独重合部を、全重合量の１〜２５質量％、好ましくは５〜２０質量％形成し、次いで、二段目に、エチレンとプロピレンとを共重合させて、プロピレン／エチレン共重合体成分、即ち、共重合部を、全重合量の９９〜７５質量％、好ましくは９５〜８０質量％形成し、エチレン含量が、全重合量の１０〜８０質量％、好ましくは１５〜４５質量％のブロック共重合体を製造する。
【００５２】
さらに、ポリプロピレン成分またはプロピレン／エチレン共重合体成分を形成する前に、オレフィン類、好ましくは、α−オレフィンの予備重合を行うことができる。
予備重合では、用いる触媒については特に制限されないが、好ましくは、上述したオレフィン重合用触媒を用いる。この場合、電子供与性成分として、上記有機化合物［Ｃ］に加え、さらに、ジシクロペンチルジメトキシシラン、シクロペンチルエチルジメトキシシラン、シクロペンチルイソプロピルジメトキシシラン、シクロペンチルターシャリブチルジメトキシシラン、テキシルシクロペンチルジメトキシシラン、テキシルシクロヘキシルジメトキシシラン、ジイソプロピルジメトキシシラン、ジイソブチルジメトキシシラン、ジターシャリブチルジメトキシシラン等を用いることができる。これらのうち、好ましくはジシクロペンチルジメトキシシランである。
α−オレフィンとしては、特に制限はないが、具体的には、エチレン、プロピレン、１−ブテン、１−ペンテン、１−ヘキセン、１−ヘプテン、１−オクテン、１−デセン、３−メチル−１−ペンテン、４−メチル−１−ペンテン、ビニルシクロヘキサン等が挙げられる。このうち、エチレン及びプロピレンが好ましい。これらのα−オレフィンは、１種単独で用いてもよいし、２種以上を組み合わせて用いてもよい。
【００５３】
予備重合は、上記成分［Ａ］、［Ｂ］及び［Ｃ］又はその他の有機ケイ素化合物の存在下、α−オレフィンを、通常１〜１００℃の範囲の温度において、常圧〜５ＭＰａ（Ｇａｕｇｅ）の圧力で重合させればよい。重合時間は１分〜１０時間、好ましくは１０分〜５時間である。予備重合量は、固体触媒成分［Ａ］に対して、通常０．１〜１，０００質量％、好ましくは１．０〜５００質量％重合させればよい。
さらに、予備重合で得られたオレフィン重合体を、予備重合触媒成分として用いることができる。即ち、この予備重合触媒成分をオレフィン重合用触媒成分として用い、本発明で用いるプロピレン系ブロック共重合体を製造することができる。
【００５４】
プロピレン系ブロック共重合体の製造方法では、重合形式について特に制限はなく、溶液重合、スラリー重合、気相重合、バルク重合等のいずれにも適用可能である。また、重合方式としては回分式重合や連続式重合のどちらであってもよい。例えば、連続式で製造する場合は、前段の重合槽に原料プロピレンガス、分子量調整剤の水素ガス及び触媒を供給し、重合時間で重合量をコントロールしてプロピレン単独重合部を製造し、次いで後段の重合槽に移動してさらに原料プロピレンガスにエチレンガス、水素ガス、及び必要に応じて触媒を加えて共重合部を製造し、ブロック共重合体を得ることができる。
共重合部の製造に際しては、エチレンを単独で用いてもよいが、必要に応じて、エチレンとプロピレン以外の前記α−オレフィンを組み合わせてもよい。
プロピレン単独重合の条件としては、重合時に、上述した重合量が得られるものであれば特に制限されないが、その重合圧は、通常、大気圧〜８ＭＰａ（Ｇａｕｇｅ）、好ましくは０．２〜５ＭＰａ（Ｇａｕｇｅ）、重合温度は、通常、０〜２００℃、好ましくは３０〜１００℃の範囲で適宜選ばれる。重合時間は、通常、５分〜２０時間、好ましくは１０分〜１０時間程度である。
【００５５】
エチレンとプロピレンとの共重合の条件としては、共重合時に、上述したエチレン含量及び重合量が得られるものであれば特に制限されないが、その重合圧は、通常、大気圧〜８ＭＰａ（Ｇａｕｇｅ）、好ましくは０．２〜５ＭＰａ（Ｇａｕｇｅ）、重合温度は、通常、０〜２００℃、好ましくは２０〜１００℃の範囲で適宜選ばれる。重合時間は、通常、１分〜２０時間、好ましくは１分〜１０時間程度である。供給するエチレンとプロピレンとの比率は、エチレン／プロピレンのモル比で０．０１〜９、好ましくは０．０５〜２．３である。
【００５６】
この発明では、ポリプロピレン系押出発泡体は押出発泡により形成される。特に、一般的に使用されている公知の押出発泡装置を用いることができる。
具体的には、前述のポリプロピレン系樹脂と各種添加物を押出発泡装置内に投入し、溶融混練後、低圧領域に押し出して発泡させ、ポリプロピレン系押出発泡体を得るが、低圧領域に押し出す際、ダイ出口近傍でダイクリアランスが最小となる部位におけるダイ壁面の見かけの剪断速度が１０ｓ-1以上１０００ｓ-1以下となる条件で行う。
見かけの剪断速度が１０ｓ-1未満であると、生産性が悪く、１０００ｓ-1を越えると、押出発泡体の表面特性が悪化するおそれがある。見かけの剪断速度のより好ましい範囲は３０-1以上５００ｓ-1以下、さらに好ましい範囲は３０-1以上３００ｓ-1以下である。
【００５７】
ポリプロピレン系樹脂を発泡させる手段としては、発泡材料を含有させる。具体的には、溶融状態の樹脂原料に発泡材料としての発泡ガスを注入する物理発泡、樹脂原料に発泡材料としての発泡剤を混合させる化学発泡などを採用することができる。
物理発泡で注入する流体としては、不活性ガス、例えば、二酸化炭素、窒素などが挙げられる。
【００５８】
化学発泡で使用する発泡剤としては、重炭酸ナトリウム、炭酸アンモニウム等の無機系化学発泡剤や、アゾジカルボンアミド、アゾビスイソブチロニトリル、Ｎ,Ｎ−ジニトロソペンタテトラミン等の有機系化学発泡剤が挙げられる。これらのうち、無機系化学発泡剤が好ましい。これらの無機系化学発泡剤には、押出発泡体の気泡を安定的に均一微細にするため、必要に応じて例えば、クエン酸のような有機酸等の発泡助剤やタルク、炭酸リチウムのような無機微粒子等の造核剤を添加してもよい。
なお、無機系化学発泡剤を使用する場合は、通常、取扱性、貯蔵安定性、ポリプロピレン系樹脂への分散性の点から、１０質量％以上５０質量％以下の濃度のポリオレフィン系樹脂のマスターバッチとして使用されることが好ましい。これら無機系化学発泡剤の添加量は種類、マスターバッチ中の濃度によって適宜選択すればよい。一般に、本発明のポリプロピレン系樹脂１００質量部に対して、０．１質量部以上４０質量部以下の範囲で含有されることが好ましく、より好ましくは０．５質量部以上３０質量部以下の範囲で選択できる。
【００５９】
これらの発泡材料は、単独で用いてもよいし、２種以上を組み合わせて用いてもよい。
発泡材料の使用量としては、ポリプロピレン系樹脂１ｇに対し、気泡を生成させるガスの発生量が７．０×１０-5モル以上１．５×１０-3モル以下となるように添加することが好ましい。より好ましくは、１．０×１０-4モル以上１．０×１０-3モル以下である。
具体的に、二酸化炭素を用いた物理発泡において上記のガス発生量を当てはめると、樹脂原料に二酸化炭素を０．３１質量％以上６．２質量％以下、より好ましくは０．４４質量％以上４．２質量％以下溶解させることに相当する。
化学発泡においても、押出過程で発生するガス量が上記モル数の範囲と同様となるように各種化学発泡剤の添加量を調整することが好ましい。
【００６０】
そして、押出発泡成形を行う際には、必要に応じて、酸化防止剤、中和剤、難燃剤、等の添加剤を使用することができる。添加剤の配合量は特に制限されず、適宜調節することができる。
また、粉末状または繊維状の多孔質フィラーとして、シリカ、活性炭、ゼオライト、シリカゲル、または繊維状活性炭を配合してもよい。
その他にも、結晶化核剤として、タルク、有機カルボン酸塩、有機リン酸塩、ソルビトール系核剤を配合してもよい。
【００６１】
このようにして得られたポリプロピレン系の押出発泡体は、発泡倍率が３倍以上であるため、断熱性能に優れている。
また、見かけの剪断速度が遅くても発泡倍率が３倍以上の高発泡体を製造可能であるので、ダイ出口のクリアランスを広くすることができる。したがって、厚みのある押出発泡体を形成することができるとともに、表面外観が良好となる。
さらに、本発明で使用するポリプロピレン系樹脂は、リサイクル性能にも優れ、また、耐薬品性や耐熱性も良好であることから、ポリプロピレン系樹脂を材料として型成形されて製造されたポリプロピレン系押出発泡成形体もまた、リサイクル性能、耐薬品性および耐熱性に優れる。また、ポリプロピレン系樹脂は低コストであるので、材料費のコスト低減も図ることができる。
このように、厚みがあり、リサイクル性能、耐薬品性および耐熱性に優れたポリプロピレン系押出発泡成形体は、住設分野や自動車分野の内外装材として有用性が高い。
そして、公知の押出発泡装置をそのまま使用することができるので、新たな設備に投資する必要がない。したがって、製造工程においても大幅な変更がないので簡単に実施することができる。
【００６２】
本発明のポリプロピレン系の押出発泡体において、前記発泡倍率は、３倍以上１０倍以下であることが好ましい。
【００６３】
この発明では、前述のポリプロピレン系樹脂材料として用いるからこそ、発泡倍率３倍以上のポリプロピレン系の押出発泡体を形成することができる。また、発泡倍率が１０倍を超えると、低剪断速度での形成が困難となり、表面外観に荒れが生じるおそれがある。
したがって、発泡倍率が３倍以上１０倍以下の押出発泡体は、高発泡体であるとともに、表面外観が良好であり、後段で金型成形して表面外観が良好なポリプロピレン系押出発泡成形体が得られる。
【００６４】
本発明のポリプロピレン系の押出発泡体において、前記ダイは、その出口の流路がスリット状、または円筒状であることが好ましい。
【００６５】
ポリプロピレン系の押出発泡体の形状は、ダイに形成されたダイ出口の形状で決まる。このダイ出口の形状は、円形、菱形、スリット状、円筒状などの任意の形状とすることができるが、この中でも、厚みの調整が容易であり、成形性に優れるという点から、スリット状または円筒状であることが好ましい。
なお、発泡体の成形方法としては、複数のダイ出口から押し出された発泡体を集束して一つの発泡体とする、いわゆる細条集束体とすることも可能である。この場合、複数のダイ出口の形状を全て同じ形状としてもよいし、一つのダイに多種類の形状を複数形成するようにしてもよい。
【００６６】
本発明のポリプロピレン系の押出発泡体は、前記ダイ出口近傍でダイクリアランスが最小となる部位におけるダイクリアランスの最小値は、１ｍｍ以上であることが好ましい。
【００６７】
従来の押出発泡成形においては、押出発泡装置から押し出す際には急減圧する必要があるため、ダイクリアランスを狭くする必要があった。すなわち、厚い押出発泡体を成形することが困難であった。
この発明によれば、ダイクリアランスの最小値を１ｍｍ以上としたので、厚い押出発泡体を成形することができる。
【００６８】
本発明のポリプロピレン系の押出発泡体において、前記ダイの設定温度は、１７０℃以上２１０℃以下であることが好ましい。
【００６９】
ダイの設定温度が１７０℃未満であると、押出が困難となるおそれがあり、２１０℃を超えると、樹脂原料の発泡性能が低下するというおそれがある。
したがって、ダイの設定温度を１７０℃以上２１０℃以下とすることにより、成形性に優れ、高い発泡倍率のポリプロピレン系の押出発泡体を得ることができる。
【００７０】
本発明のポリプロピレン系の押出発泡体は、厚みが２ｍｍ以上３０ｍｍ以下に押出成形されたことが好ましい。
【００７１】
従来、ポリプロピレン系の押出発泡体は、低剪断速度下で高発泡することが困難とされていたため、ダイのクリアランスを小さくする必要があり、厚みの小さいものとなっていた。
この発明によれば、ポリプロピレン系の押出発泡体は２ｍｍ以上３０ｍｍ以下という厚みがある。なお、ダイ出口が円形状のダイで押出発泡を行った場合は、直径が２ｍｍ以上３０ｍｍ以下の太い押出発泡体を得ることができる。
したがって、ポリプロピレン系の押出発泡体が厚い、または太いので、この押出発泡体を金型にて型成形し、住設分野や自動車分野の内外装材、さらには食品のトレイなどとして用いるのに有用性が大きく、他の用途にも容易に適用できる。
以上のように、本発明によれば、表面外観が良好な厚い押出発泡体を容易に押し出すことができるため、この加熱状態で可塑化された押出発泡体を金型で挟むことにより、複雑な形状の押出発泡成形体を容易に成形することができる。また、金型に不織布やファブリックなどの表皮材を予め充填しておくことにより、表面を装飾した型成形品を容易に得ることが可能である。このとき、共押出などを用いて押出発泡成形体の表皮材の間に接着層を設けてもよい。接着層としては、未発泡ポリプロピレンを用いることができる。
また、押出発泡成形体は非発泡層との共押出により多層構造とすれば、発泡層と非発泡層とを備えた多層構造を持つ型成形体を得ることができる。
【発明を実施するための最良の形態】
【００７２】
以下、本発明の実施形態を図面に基づいて説明する。
本実施形態では、ポリプロピレン系押出発泡成形体を製造する製造装置として、押出発泡装置と、この押出発泡装置で押出発泡した押出発泡体を金型にて型成形する金型成形装置と、を備えたものを利用する。なお、製造装置として、押出発泡装置で押出発泡した押出発泡体を金型成形装置へ搬送する搬送装置を設けるなどしてもよい。搬送装置は、例えばローラコンベヤなど、各種構成が利用できる。なお、搬送装置は、押出発泡体の搬送の際に、押出発泡体を冷やさない構成を採用することが好ましい。
金型成形装置は、押出発泡体を、金型を用いて加圧あるいは吸引などにより所望の形状に形成するもので、各種構成が利用できる。
【００７３】
［押出発泡装置の構成］
本発明で使用する押出発泡装置としては、樹脂原料を溶融状態に加熱し、適度の剪断応力を付与しながら混練し、押出発泡することができる公知の押出発泡装置を使用することができる。また、押出発泡装置を構成する押出機も、単軸押出機または二軸押出機のいずれのものも使用することができる。具体的には、例えば、特開２００４−２３７７２９号公報に開示された、２台の押出機が接続されたタンデム型押出発泡成形装置などが挙げられる。
なお、本実施形態では、物理発泡により押出発泡する押出発泡装置を使用した。
図１は、本発明の一実施形態の押出発泡装置を模式的に示す概略図である。
【００７４】
押出発泡装置１００は、図１に示すように、樹脂原料が投入されるホッパー１１０と、樹脂原料を溶融混練する押出機としてのシリンダ１２０と、シリンダ１２０に発泡剤ガスを導入するガス導入路１３０と、樹脂原料を押し出すギアポンプ１４０と、押出発泡体を形成するダイ１５０と、金型成形する金型成形装置１６０と、を備えている。
【００７５】
ホッパー１１０は、計量器としても機能し、樹脂原料が投入されると同時に計量することもできる。
シリンダ１２０は略円筒状に形成され、シリンダ１２０の内径よりも小さい径をもつ略円柱状のスクリュ１２１を有している。スクリュ１２１は、その外周面にらせん状の羽１２２を有しており、スクリュ１２１の軸を中心として回転可能に支持されている。シリンダ１２０の内部でスクリュ１２１が回転することにより、シリンダ１２０内の樹脂原料が溶融混練される。
なお、シリンダ１２０における押出温度は適宜設定すればよいが、例えば、１７０℃以上２３０℃以下に設定することが好ましい。押出温度が１７０℃未満であると押出が困難となるおそれがあり、２３０℃を超えると、発泡性能が低下するおそれがある。
【００７６】
ガス導入路１３０は、シリンダ１２０の内部につながる流路であり、発泡ガスを導入する。発泡ガスとしては、不活性ガス、例えば、二酸化炭素、窒素ガス等が挙げられる。発泡ガスの導入により、シリンダ１２０内で樹脂原料と発泡ガスとが混合される。
ギアポンプ１４０は、シリンダ１２０で溶融混練された樹脂原料と発泡ガスとの混合物の流量を調整し、ダイ１５０へ安定的に押し出す。
【００７７】
ダイ１５０は、樹脂原料を目的の形状に押し出し、形成するものである。本実施形態では、図２に示すダイを用いた。
図２は、本実施形態にかかるダイの形状を示す模式図であり、（Ａ）はダイの断面図、（Ｂ）はダイ出口側の側面図である。
ダイ１５０は、図２（Ａ）および（Ｂ）に示すように、円環状の断面を有する円筒状の流路１５１を有している。この流路１５１のダイ出口側における円環の直径は、４ｍｍ以上１０００ｍｍ以下であることが好ましい。直径が４ｍｍ未満であると、押出発泡した場合に一体化してしまい、円筒状に形成されないおそれがある。また、直径が１０００ｍｍを超えると、安定した連続押出が困難となる。
【００７８】
なお、流路１５１は、ダイ出口１５１Ａの円環の半径がダイ入口の円環の半径よりも大きく、ダイ１５０の内部で一連に形成されている。また、流路１５１はダイ出口１５１Ａに近づくほど、そのクリアランスも小さくなる。クリアランスが最小となる部位を最小部位Ｓとすると、最小部位Ｓにおけるクリアランスは、適宜設定すればよいが、１ｍｍ以上とすることが好ましい。１ｍｍ未満であると、表面外観が悪化するとともに、十分な厚みの発泡体を得ることが難しくなる。クリアランスのより好ましい範囲は１ｍｍ以上５ｍｍ以下である。
【００７９】
ここで、剪断速度について説明する。
剪断速度は、流路壁面における見かけの剪断速度であり、体積流量をＱ、円筒形状のダイ１５０の最小部位ＳにおけるクリアランスをＨ、最小部位Ｓにおける円環の半径をｒとすると、剪断速度γは次のように定義される。
γ＝６×Ｑ／πｒＨ2
【００８０】
ダイ１５０の最小部位Ｓにおける剪断速度は、１０ｓ-1以上１０００ｓ-1以下であることが好ましく、より好ましくは３０ｓ-1以上５００ｓ-1以下である。剪断速度が１０ｓ-1未満であると、生産性が悪く、１０００ｓ-1を超えると、押出発泡体の表面特性が悪化する。
また、ダイ１５０の温度は、１７０℃以上２１０℃以下に設定することが好ましい。ダイ１５０の温度が１７０℃未満であると、押出が困難となるおそれがあり、２１０℃を超えると、樹脂原料の発泡性能が低下するというおそれがある。
なお、剪断速度は、樹脂流量とダイクリアランスの最小部位の断面積とを選択することによって調整することが好ましい。
【００８１】
金型成形装置１６０は、金型１６１，１６２を備えている。本実施形態では、金型成形装置１６０は、例えば断面コ字状のポリプロピレン系押出発泡成形体を型成形する形状を例示するが、この限りではない。
【００８２】
［製造装置の動作］
次に、製造装置の動作を説明する。
まず、押出発泡装置１００で押出発泡を実施する際の動作を説明する。
前述のポリプロピレン系樹脂をホッパー１１０に投入する。
ホッパー１１０に投入された樹脂は、シリンダ１２０に供給される。
シリンダ１２０の内部では、スクリュ１２１が軸を中心として回転しているので、このスクリュ１２１により樹脂が溶融混練される。このとき、ガス導入路１３０から発泡流体として二酸化炭素が導入されるので、樹脂と二酸化炭素が混合される。
溶融混練された樹脂と二酸化炭素の混合物はシリンダ１２０から押し出され、ギアポンプ１４０に導入される。ギアポンプ１４０で樹脂の流量が調節され、ダイ１５０へ押し出される。
【００８３】
ダイ１５０では、内部の形状に沿って樹脂が押し出されることにより押出発泡体が形成される。ダイ１５０の出口付近のクリアランスの最小部位Ｓにおける剪断速度は、１０ｓ-1以上１０００ｓ-1以下の範囲内となるように流量が調節される。本実施形態では、例えば１００ｓ-1になるように調節される。
そして、樹脂はダイ１５０から押し出されると同時に発泡して発泡体を形成し、筒状の押出発泡体が得られる。
【００８４】
そして、この押出発泡装置１００で押出発泡された押出発泡体は、直ちに金型成形装置１６０の金型１６１，１６２で成形される。すなわち、図３（Ａ）に示すように押出発泡体が所定の長さに達した時点で、図３（Ｂ）に示すように金型１６１，１６２を閉じて押出発泡体を挟み、押出発泡体を金型１６１，１６２を閉じた状態で構成される金型キャビティ内に充填され、成形される。そして、金型１６１，１６２を閉じた状態に保持し、金型１６１，１６２内で押出発泡体を冷却固化させる。なお、このときの金型温度は、例えば４０℃程度に設定され、約３０秒間冷却固化させる。この後、図３（Ｃ）に示すように、金型１６１，１６２を開き、押出発泡成形体１９０（図７，図８参照）を取り出す。
この押出発泡体の金型成形されるまでの時間は、押出されてから金型１６１，１６２にて冷却されて固化するまでの時間である。すなわち、金型成形装置１６０へ供給されて型成形される際、押出発泡体の少なくとも内部は結晶化温度まで冷却されておらず、型成形時に金型形状に応じて押出発泡体がセルをほとんど破壊することなく金型形状に追従するように変形可能な状態であればよい。具体的には、厚さ６ｍｍ程度の押出発泡体を室温で厚さ５ｍｍの平皿状に金型成形する場合、押出発泡されてから６０秒以内でも、発泡倍率がほとんど代わらずに金型成形できる。すなわち、得られる押出発泡成形体の発泡倍率は、３倍以上、通常好ましくは３〜１０倍である。
なお、金型温度は、樹脂原料の融点以下の温度であればよいが、好ましくは５℃以上８０℃以下である。そして、冷却時間は、通常５秒以上５分以下、好ましくは１０秒以上２分以下である。また、金型１６１，１６２の型締めは、押出発泡体を金型成形装置１６０へ導入後に速やかに行うことが好ましい。なお、金型１６１，１６２の形状は、目的とする押出発泡成形体１９０の形状が得られる形状に適宜選定される。通常の割型を用いることが、生産性の点で好ましい。
【００８５】
［実施形態の作用効果］
以上より、本実施形態では、次の作用効果を奏することができる。
本実施形態では、前述のポリプロピレン系樹脂を用いて公知の押出発泡装置１００により、ダイ１５０出口近傍のクリアランスが最小の部位における見かけの剪断速度を１０ｓ-1以上１０００ｓ-1以下として押出発泡を行う。これにより、発泡倍率３倍以上のポリプロピレン系の押出発泡体が得られる。
【００８６】
また、後段での金型成形後に得られるポリプロピレン系押出発泡成形体１９０は発泡倍率が３倍以上の高発泡体であるため、断熱性により優れており、その表面外観も良好で、住設分野や自動車分野の内外装材、さらには食品用のトレイなどとして有用性が高いとともに、他の分野への部位にも容易に適用でき、汎用性を向上できる。
このポリプロピレン系押出発泡成形体１９０は、材料としてポリプロピレン系樹脂を用いるので、耐熱性、耐薬品性およびリサイクル性能に優れている。また、ポリプロピレン系樹脂は低コストであるので、材料のコスト削減を図ることができる。
【００８７】
さらに、押出発泡は、ダイクリアランスの最小部位Ｓにおける見かけの剪断速度を１０ｓ-1以上１０００ｓ-1以下という低剪断速度下であっても、発泡倍率３倍以上という高発泡体を製造することができる。したがって、剪断速度を高速度にする必要がないので、ダイクリアランスを広く形成することができ、その結果、厚みのある押出発泡体を形成できる。このため、少なくとも内部が結晶化していない状態でさらに金型成形にて所望の形状のポリプロピレン系押出発泡成形体１９０を製造することができる。
【００８８】
そして、本実施形態では、公知の押出発泡装置１００で発泡倍率３倍以上の押出発泡体を製造することができる。すなわち、従来と同様の方法で製造することができる。したがって、新たな設備投資が必要なく、また、製造方法にも大きな変更がないので手間がかからず、後段で金型成形可能な十分な肉厚の押出発泡体を簡単に製造することができる。
【００８９】
また、低剪断速度で押出発泡を実施するので、発泡体の表面にメルトフラクチャやコルゲートマークなどの発生を抑制することができ、表面外観の良好な発泡体を提供することができる。
【００９０】
そして、従来はポリプロピレン系樹脂を窒素ガスで発泡させることは困難であったが、前述のポリプロピレン系樹脂を用いて適切な条件範囲を設定することにより、窒素ガスで発泡させることが可能となった。
【００９１】
［実施形態の変形例］
上記実施形態では、円筒形状のダイを使用したが、ダイの形状は目的に応じた形状を使用することができ、これに限られない。
例えば、図４に示すように、スリット状の断面を有する平行管状の流路を有するダイ１７０でもよい。この場合、ダイ出口１７１近傍のクリアランスが最小となる部位Ｔのスリットの厚みをＨ、ダイ出口１７１におけるスリットの幅をＷ、体積流量をＱとすると、剪断速度γは次のように定義される。
γ＝６×Ｑ／（ＷＨ2）
【００９２】
また、図５に示すように、円形状の断面を有する円管状の流路を有するダイ１８０でもよい。この場合、ダイ出口１８１近傍のクリアランスが最小となる部位Ｕの流路の半径をｒ、体積流量をＱとすると、剪断速度γは次のように定義される。
γ＝４×Ｑ／（πｒ3）
【００９３】
さらに、ダイは、円形状の断面を有する円錐状の流路を有していてもよいし、任意形状の断面を有する平行管状の流路を有していても良い。このように、目的に応じた形状のダイを使用することができる。
【００９４】
また、上記実施形態では、円筒状の出口が一つだけ形成されたダイを使用したが、複数の出口が形成されたダイを使用することにより、押し出された複数の発泡体を集束して一つの発泡体とする、いわゆる細条集束体とすることもできる。
この場合、複数の出口形状を全て同じ形状としてもよいし、各々の出口を異なる形状、例えば、円形、菱形、スリット状などとしてもよい。また、同じ円形であっても、それぞれの径の大きさを変えて複数の種類の円形とすることもできる。
【００９５】
また、上記実施形態では、物理発泡により押出発泡を行ったが、化学発泡によるものでもよい。この場合は、前述の発泡剤等を樹脂原料とともに、あるいはドライブレンドして添加することにより実施することができる。
【実施例】
【００９６】
以下、実施例及び比較例を挙げて本発明をより具体的に説明する。なお、本発明は実施例等の内容に何ら限定されるものではない。
＜樹脂について＞
本実施例では、以下に示す４種類のポリプロピレン系樹脂組成物を使用する。
【００９７】
樹脂Ａ：直鎖状ポリプロピレン
樹脂Ｂ：樹脂Ａ７０質量％＋軟質性ポリプロピレン樹脂３０質量％ブレンド
樹脂Ｃ：分岐状ポリプロピレン（商品名「ＰＦ８１４」、Ｂａｓｅｌｌ社製）
樹脂Ｄ：直鎖状ポリプロピレン（商品名「ＶＰ１０３Ｗ」、株式会社プライムポリマー製）
【００９８】
［樹脂Ａ（プロピレン系多段重合体）の製造方法］
（１）予備重合触媒成分の調製：
内容積５リットルの攪拌機付き三つ口フラスコを十分に乾燥させ、窒素ガスで置換した後、脱水処理したヘプタンを４リットル、ジエチルアルミニウムクロライド１４０ｇを加え、市販品のＳｏｌｖａｙ型三塩化チタン触媒（東ソー・ファインケム（株）製）２０ｇを加えた。これを攪拌しながら２０℃に保持した状態で、プロピレンを連続的に導入した。８０分後、攪拌を停止し、三塩化チタン触媒１ｇあたり０．８ｇのプロピレンが重合した予備重合触媒成分を得た。
【００９９】
（２）プロピレン重合：
内容積１０リットルの攪拌機付きステンレス製オートクレーブを十分乾燥し窒素ガスで置換した後、脱水処理したヘプタン６リットルを加え、系内の窒素をプロピレンで置換した。その後、攪拌しながらプロピレンを導入して内温５０℃、全圧０．７８ＭＰａに系内が安定した後、上記予備重合触媒成分を固体触媒換算で０．７５ｇ含んだヘプタンスラリー２００ミリリットルを加えて重合開始とした。プロピレンを１．０時間連続的に供給し、重合を行い、重合体（Ｐ１成分）を得た。その一部をサンプリングして分析した結果、極限粘度は１５．４ｄＬ／ｇであった。その後、内温を４０℃以下にまで降温し攪拌を弱め、脱圧を行った。
再び、内温を６５℃として水素を０．１０ＭＰａ加えて攪拌しながらプロピレンを導入した。全圧０．７８ＭＰａでプロピレンを連続的に供給しながら６５℃で４時間重合を行い、重合体（Ｐ２成分）を得た。この時、重合体の一部をサンプリングして分析した結果、極限粘度は３．３１ｄＬ／ｇであった。
重合終了後、５０ミリリットルのメタノールを添加し降温、脱圧した。内容物を全量フィルター付きろ過槽へ移し、１−ブタノールを１００ミリリットル加え、８５℃で１時間撹拌した後に固液分離した。さらに、８５℃のヘプタン６リットルで固体部を２回洗浄し、真空乾燥してプロピレン重合体３．３ｋｇを得た。
以上の結果、重合体（Ｐ１）と重合体（Ｐ２）の重合成分の質量比は１５．３：８４．７であり、第二段目にて生成した重合体の極限粘度は１．１３ｄＬ／ｇと求められた。
【０１００】
［軟質性ポリプロピレン樹脂（プロピレン−エチレン共重合体）の製造方法］
（１）マグネシウム化合物の調製
ステンレス鋼製の触媒反応槽を窒素ガスで十分に置換した後、これにエタノール２５ｋｇ、ヨウ素１．６ｋｇ及び金属マグネシウム１６ｋｇを投入し、攪拌しながら還流条件下で系内から水素ガスの発生がなくなるまで、加熱条件下で反応させ、固体状反応生成物を得た。この固体状反応生成物を含む反応液を、減圧下で乾燥させることにより、マグネシウム化合物（ジエトキシマグネシウム）を得た。
（２）固体触媒成分の調製
窒素ガスで十分に置換した内容積５００リットルのステンレス鋼製の触媒反応槽に、上記（１）で得たマグシウム化合物１６ｋｇ、精製ヘプタン８０リットル、四塩化ケイ素２．４リットル及びフタル酸ジ−ｎ−ブチル２．３リットルを仕込んだ。系内を９０℃に保ち、攪拌しながら四塩化チタン７７リットルを加え、１１０℃で２時間反応させた後、固体成分を分離して８０℃の精製ヘプタンで洗浄した。さらに、四塩化チタン１２２リットルを加え、１１０℃で２時間反応させた後、精製ヘプタンで十分洗浄し、固体触媒成分を得た。
【０１０１】
（３）予備重合
窒素ガスで十分に置換した内容積８０リットルのステンレス鋼製の重合反応槽に、上記（２）で得られた固体触媒成分４ｋｇ、精製ヘプタン４０リットル、トリエチルアルミニウム１．６モル、シクロヘキシルメチルジメトキシシラン４．０モルを仕込んだ後、系内を４０℃に保ち、攪拌しながら、プロピレンを連続的に２時間供給した。プロピレンの供給を停止した後、温度４０℃で３０分間保持した。その後、精製ヘプタンで洗浄して予備重合触媒を得た。
（４）本重合
攪拌機を備えた内容積３００リットルのステンレス製オートクレーブ反応器を窒素ガスで十分に置換した後、液体プロピレンを２００リットル、トリエチルアルミニウムを１２０ミリモル、シクロヘキシルイソブチルジメトキシシラン０．０１２モル加え、反応器内の温度を５５℃に昇温し、水素を０．１６モル％供給した。その後、上記（３）の予備重合で得られたチタン含有ポリプロピレン（予備重合触媒）を担持触媒として０．７５ｇ加え、５５℃で３５分間プロピレンの重合を行った。
【０１０２】
その後、エチレンを供給し、エチレンガス濃度が１２．５モル％となるように装入した。エチレンガス濃度を１２．５モル％となるように連続的に供給を続け、５５℃で８０分間プロピレンとエチレンとの共重合を行った。その後、液体プロピレンを蒸発させ、白色のさらさらした共重合体粒子を得た。このようにして得られた共重合体粒子のエチレン含量は、２２．２質量％、ＭＦＲは０．０５  ｇ／１０分、常温（２５℃）におけるキシレン可溶成分量は５４質量％であった。
次に、得られた共重合体粒子に、酸化防止剤としてイルガノックス１０１０（チバ・ジャパン（株））１５００ｐｐｍ、イルガフォス１６８（チバ・ジャパン（株））１０００ｐｐｍ、中和剤としてＤＨＴ−４Ａ（協和化学工業（株））１５００ｐｐｍ、および、分解剤として、パーカドックス１４（化薬アクゾ（株））を４００ｐｐｍ混合し、同方向かみ合い型二軸押出機ＴＥＭ３５（（株）神戸製鋼製）を用い、樹脂温度２５０℃の条件で混練造粒してペレットを得た。このペレットのＭＦＲは１．５ｇ／１０分であった。
【０１０３】
［物性値などの測定方法］
（１）圧力補正値：
上記樹脂Ａ〜樹脂Ｄの４種類のポリプロピレン系樹脂組成物についてバーグレー補正における圧力補正値を測定した。バーグレー補正における圧力補正値は、「ＪＩＳ  Ｋ  ７１９９」に規定されたキャピラリーレオメータによるプラスチックの流れ特性試験方法に基づいて測定することができる。
具体的には、上記の樹脂Ａ、樹脂Ｂ、樹脂Ｃ、樹脂Ｄについて、キャピログラフ型式１Ｃ（商品名、（株）東洋精機製作所製）を用い、剪断速度を変えてそれぞれの圧力補正値を以下の条件で測定した。なお、キャピログラフ型式１Ｃは関連業界で広く用いられているものであり、これを用いて以下の条件で測定を実施すると、剪断速度は１２１６ｓ-1となる。
【０１０４】
バレル直径（内径）：９．５５ｍｍ
キャピラリー直径Ｄ：１．０ｍｍ
ピストンの押出速度：１００ｍｍ／ｍｉｎ
測定温度          ：２１０℃
キャピラリーの直径と長さの比Ｌ／Ｄ：３０、４０、５０の３種
【０１０５】
（２）プロピレン重合体成分（Ｐ１成分）及びプロピレン重合体成分（Ｐ２成分）の質量分率：
重合時に連続的に供給するプロピレンの流量計積算値を用いた物質収支から求めた。
（３）極限粘度［η］：
１３５℃のテトラリン溶媒中で測定した。
プロピレン系多段重合体の第一段目（Ｐ１成分）の極限粘度［η1］とプロピレン重合体全体の極限粘度［ηtotal］は重合過程でサンプリングして評価し、プロピレン系多段重合体の第二段目（Ｐ２成分）の極限粘度［η2］は下記（IV）式により算出した。
【０１０６】
［η2］＝（［ηtotal］×100-［η1］×Ｗ1）/Ｗ2      …(IV)
［ηtotal］ ：プロピレン重合体全体の極限粘度（ｄL／ｇ）
［η1］    ：Ｐ１成分の極限粘度（ｄＬ／ｇ）
Ｗ1        ：Ｐ１成分の質量分率（質量％）
Ｗ2        ：Ｐ２成分の質量分率（質量％）
【０１０７】
（４）メルトフローレート（ＭＦＲ）：
ＪＩＳ  Ｋ７２１０に準拠し、温度を２３０℃、荷重を２．１６ｋｇｆ（２１．２Ｎ）として測定した。
【０１０８】
（５）発泡倍率：
成形品の質量を、水没法により求めた体積で除することにより密度を求め、発泡倍率として算出した。
【０１０９】
（６）金型成形状況：
金型の形状通りに成形できるか否かで評価した。
○：金型の形状通りに成形
×：金型の形状通りに成形できない
【０１１０】
［樹脂の物性評価］
上記の樹脂Ａ、樹脂Ｃ、樹脂Ｄを上記の方法にて圧力補正値を測定した結果を図６に示す。図６は、剪断速度と圧力補正値との関係を表すグラフである。
【０１１１】
図６に示すように、従来のポリプロピレン系樹脂組成物である樹脂Ｃおよび樹脂Ｄは、剪断速度が１０００ｓ-1以下で圧力補正値は大きく変化しない。一方、樹脂Ａは、剪断速度が１０００ｓ-1以下で、圧力補正値が急激に大きくなっている。１０００ｓ-1付近で圧力補正値が大きいと、伸長粘度が高く気泡が破れにくいため、樹脂Ａは、樹脂Ｃおよび樹脂Ｄに比べて伸長粘度が高く、高発泡の発泡体が得られると言える。
【０１１２】
また、上記４種の樹脂について、剪断速度１２１６ｓ-1における圧力補正値（バーグレー補正）とメルトフローレート（ＭＦＲ）の測定結果を以下に示す。
【０１１３】
【表１】
2009241517.tif 000003
【０１１４】
＜試験１＞
以下の表２および表３に示すように、上記樹脂Ａ〜樹脂Ｄの４種類を用いて、各種化学発泡剤で円筒状の押出発泡体を形成して３０秒経過後、図７および図８に示す平皿状の成形体となる金型を用いて金型成形し、成形状況および成形後の外観を観測した。
【０１１５】
（１）製造装置および製造条件
押出機  ：株式会社マックインターナショナルアソシエイツ製  押出機（スクリュー径４５ｍｍ）
ダイ    ：円筒ダイ（直径４５ｍｍ）
押出量  ：１０ｋｇ／ｈｒ
押出機  ：シリンダー設定温度１９０℃
発泡剤として、樹脂１００質量部に対して、無機系化学発泡剤「ポリスレンＥＥ４０５Ｆ」（商品名，永和化成工業株式会社製）（発泡剤Ａ）あるいはアゾジカルボンアミドを主成分とする発泡剤（発泡剤Ｂ）を適宜の配合量（部）で含有させた。発泡剤Ｂは、当該発泡剤０．５００ｇに流動パラフィン１０ｍＬを添加した系で、昇温速度２℃／ｍｉｎの条件で昇温した際の発生ガス量が、１７５℃で５ｍＬ、１８０℃で８０ｍＬとなるガス発生特性を有する発泡剤である。
【０１１６】
（２）製造方法
樹脂原料と発泡剤のドライブレンドによる混合物をホッパー１１０に投入する。そして、押出機の所定のスクリュ回転数に設定し、押出機内で樹脂原料を溶融化させるとともに発泡剤と混合し、一定の押出量で混合物をダイに供給する。
供給された混合物をダイ１５０から鉛直下方に押し出し、大気中で発泡させた。そして、金型１６１，１６２を閉じて押出発泡体を挟み、押出発泡体を金型１６１，１６２を閉じた状態で構成される金型キャビティ内に充填し、成形する。そして、金型１６１，１６２を閉じた状態に保持し、金型１６１，１６２内で押出発泡体を冷却固化させる。なお、このときの金型温度は、４０℃で、３０秒間冷却固化した。この後、金型１６１，１６２を開き、図７，図８に示す押出発泡成形体１９０を取り出す。なお、この製造方法では、化学発泡剤を使用しているため、図１に示すガス導入路１３０およびギアポンプ１４０は付設されていない。
結果を以下の表２および表３に示す。
【０１１７】
【表２】
2009241517.tif 000004
【０１１８】
【表３】
2009241517.tif 000005
【０１１９】
表２に示すように、樹脂Ａ，Ｂを用いた実施例１〜９では、壁面剪断速度を低速度とした場合でも、押出発泡成形体が３倍を超える発泡倍率が得られ、表面外観も良好で、金型成形後も角部分がしっかり成形されていた。
一方、表３に比較例１〜４では、十分な発泡が得られなかった。また、比較例２は、樹脂Ｃで推奨されている壁面剪断速度としてダイクリアランスを設定して押出発泡させたが、十分な発泡が得られず、表面外観の肌荒れが顕著であった。そして、いずれの比較例も、目的とする十分な厚さ寸法の押出発泡体が得られず、金型成形では角部分が十分に成形されず、金型成形できなかった。
【産業上の利用可能性】
【０１２０】
本発明のポリプロピレン系押出発泡成形体は、ポリプロピレン系樹脂としての特性を活かしつつ、軽量性、断熱性に優れるので、例えば、住設分野や自動車分野の内外装材、食料品のトレイなどに好適である。
【図面の簡単な説明】
【０１２１】
【図１】本発明の一実施形態の押出発泡装置を模式的に示す概略図。
【図２】本実施形態にかかるダイの形状を示す模式図であり、（Ａ）はダイの断面図、（Ｂ）はダイ出口側の側面図。
【図３】上記実施形態にかかる金型成形装置を示す模式図であり、（Ａ）は押出成形の断面図、（Ｂ）は型締めの断面図、（Ｃ）脱型後の押出発泡成形体の断面図。
【図４】上記実施形態にかかるダイの変形例を示す模式図であり、（Ａ）はダイの断面図、（Ｂ）はダイ出口側の側面図。
【図５】上記実施形態にかかるダイの変形例を示す模式図であり、（Ａ）はダイの断面図、（Ｂ）はダイ出口側の側面図。
【図６】剪断速度と圧力補正値との関係を示すグラフ。
【図７】金型成形する成形体の設定寸法を示す斜視図である。
【図８】金型成形する成形体の設定寸法を示す断面図である。
【符号の説明】
【０１２２】
１００…押出発泡装置
１１０…ホッパー
１２０…シリンダ
１３０…ガス導入路
１４０…ギアポンプ
１５０、１７０、１８０…ダイ
１６０…金型成形装置
１９０…ポリプロピレン系押出発泡成形体
【図１】
2009241517.tif 000006
【図２】
2009241517.tif 000007
【図３】
2009241517.tif 000008
【図４】
2009241517.tif 000009
【図５】
2009241517.tif 000010
【図６】
2009241517.tif 000011
【図７】
2009241517.tif 000012
【図８】
2009241517.tif 000013